(57)【要約】      （修正有）【課題】昼間にあってはブルーセロハンが自然光、照明光のブルー領域スペクトルを反射し、同時に励起された蓄光プレートからの発光をフィルター効果によりブルー領域スペクトラムのみ選択出射し、夜間の暗闇中にあっては蓄光励起光がフィルター効果によりブルー領域スペクトラムのみ選択出射し、無電力で昼夜ブルー発光するパネルを提供する。【解決手段】アルカリ土類金属のアルミン酸塩を基剤とした、蓄光剤を塗布したプレートと透明ブルーカラーセロハンを重ね合わせ、昼夜、透明ブルーカラーセロハン面よりブルー光を出射させる積層発光パネル。【選択図】図１
2014210903.tif 000002
【特許請求の範囲】
【請求項１】
アルカリ土類金属のアルミン酸塩を基剤とした、蓄光剤を塗布したプレートと透明ブルーカラーセロハンを重ね合わせ、昼夜、透明ブルーカラーセロハン面よりブルー光を出射させる積層発光パネル
【発明の詳細な説明】
【技術分野】
【０００１】本発明は、近年開発された夜間無電力で発光する、高輝度・長残光に優れたアルカリ土類金属のアルミン酸塩を基剤として暗闇中で、グリーン発光、ブルー発光、ブルー・グリーン発光する蓄光剤を使用した蓄光プレートとブルーセロハンの薄膜を積層して構成するブルー発光パネルであって、【０００２】昼間にあってはブルーセロハンが自然光、照明光のブルー領域スペクトルを反射し、同時に励起された蓄光プレートからの発光をフィルター効果によりブルー領域スペクトルのみ選択出射し、【０００３】夜間の暗闇中にあっては蓄光励起光がフィルター効果によりブルー領域スペクトルのみ選択出射し、無電力で昼夜ブルー発光するパネルの発明に関する。
【背景技術】
【０００４】
【特許文献１】特願２０１２−２３８３４４
【特許文献２】特願２０１３−１４８９０
【０００５】特許技術１によれば透明蛍光板内の励起光を集光反射して、部分的に設けた出射層より出射した発色光を外部より視認出来る構成である。【０００６】特許技術２によれば蓄光層に対向する面に部分的に設けた蛍光層を励起し外部より発色光を視認出来る構成である。
【発明の開示】
【発明が解決しようとする課題】
【０００７】特許文献１によれば蓄光剤によるブルー発色を得るための構成として、積層板トップ層には光透過率が高く励起光を多くするための体積、面積且つブルー領域スペクトル反射率の高い彩度を設ける必要があり、厚い板厚と高い透過率、高い彩度と反射率を同時に満たす構成は相反する性能を要求するものであり実現が難しかった。
また出射層は一部分でありかつ不透明で面積が小さかった。【０００８】特許文献２によればブルー発色を得るための構成として、積層板トップ層には透明ブルー蛍光板乃至ナチュラル蛍光板、蓄光剤に対向する出射層として一部分に不透明の蛍光ブルー塗料を設ける必要があるが、十分なブルー視認・出射を得ることは難しかった。
【課題を解決するための手段】
【０００９】上記した課題を解決するため、請求項１に於いてブルーカラー出射層として薄いブルーセロハンを設定する構成を考案した。【００１０】昼間に於いてはブルーセロハンが自然光、照明光のブルー領域スペクトルを反射し、同時にブルーセロハンを透過した自然光により励起された蓄光プレートからの発光と蓄光剤表面からの反射光をフィルター効果によりブルー領域スペクトレのみ選択出射し、【００１１】  夜間の暗闇中にあっては蓄光励起光がフィルター効果によりブルー領域スペクトルのみ選択出射し、無電力でブルー発光する構成である。図２はブルーセロハンの透過率曲線であるが５００ｎｍ以下の周波数を６０〜４０パーセント透過していることを示している。図３はブルーグリーン発光の蓄光剤とブルーセロハン１枚を重ね合わせ日本電色株式会社会社分光色彩計ＳＤ６０００を使用しＪＩＳＺ８７３０：２００９に基づき各スペクトルの反射率を測定したものである。ここで設定はｄｉ：８°Ｓｂ５Ｗ５正規反射トラップ無しである。４３５ｎｍ〜５１０ｎｍの狭い範囲で１０パーセント以上、ピークは４７５ｎｍで１８．４７の反射率を示している。図４は反射板として白を背景にしブルーセロハンの反射率を測定したものである。Ｙ＝７．０５  ｘ＝０．１９３６  ｙ＝０．１６２３光源はＤ６５。【００１２】ここで蓄光剤をクリアラッカーで混練したスラリーを塗布した板の代わりに蓄光剤を含有する蓄光シート、蓄光樹脂、蓄光紙、蓄光人造大理石、蓄光タイル、蓄光磁器、蓄光布等も使用できる。
【発明の効果】
【００１３】本願発明にあたり各種の組み合わせによる試験、測定を行った。試験材料と測定結果を以下に記す。
測定条件
日本電色株式会社会社分光色彩計ＳＤ６０００
ｄｉ：８°  Ｓｂ５Ｗ５正規反射トラップ無し
各種パネル
１．ブルーアクリルプレート  メーカー  三菱レイヨン  型番３１６  サイズ４０×４０×３ミリ  透過率２４パーセント
２．透明ライトブルーアクリルプレート      メーカー  三菱レーヨン  型番３０１  サイズ１６０×６０×３ミリ  透過率７３．０パーセント
３．透明水色  成形品ハート形  サイズ約５０×５０×３ミリ  透過率９０パーセント
４．透明ブルー色つきセロファン  一般に文具店で販売しているもの厚み０．０２〜０．０３
５．蓄光板仕様  ５６×１５６×２ミリ  顔料  ネモト・ルミマテリアル社製Ｇ−３００Ｌ１６０
グリーン発光  ピーク粒子径１５０ミクロン
５６×１５６×２ミリ  顔料  イージーブライト社製ＥＺＣＡＢ１５０
ブルーグリーン発光  ピーク粒子径１５０ミクロン【００１４】上記１．２．３．４．の透過率と５との組合せによる積層パネルによりブルー発光を実現し反射率を分光色彩計により測定した。図５は各種透過率、図６はブルー・グリーン発光蓄光剤との積層パネルによる各種反射率測定結果である。【００１５】ここで、
ブルー発光塗料とブルーセロハンを積層した色度は  Ｌ＊ａ＊ｂ＊で  Ｌ２９．５５  ａ−８．３５  ｂ−２２．８
ＣＩＥＬＡＢ表色系  条件：視野角２度  標準イルミナントＤ６５
ｘｙ（ＣＩＥ１９３１）色度ではＹ＝６．０５  ｘ＝０．１９９９  ｙ＝０．２３９５
グリーン発光塗料とブルーセロハンを積層した色度はＬ＊ａ＊ｂ＊  Ｌ２９．５５  ａ−１０．０８  ｂ−１８．７２
ＣＩＥＬＡＢ表色系  条件：視野角２度  標準イルミナントＤ６５
ｘｙ（ＣＩＥ１９３１）色度ではＹ＝６．０５  ｘ＝０．２０９５  ｙ＝０．２５７６
ブルーセロハンと白色紙を背景に重ねた色度はＬ＊ａ＊ｂ＊  Ｌ３１．３１  ａ−４．７４  ｂ−２４．５５
ＣＩＥＬＡＢ表色系  条件：視野角２度  標準イルミナントＤ６５
ｘｙ（ＣＩＥ１９３１）色度ではＹ＝６．７８  ｘ＝０．２０６９  ｙ＝０．２３３４
であった。【００１６】また、４と５の組合せによればカラー発色は暗箱中で約６時間以上という長時間の発色を視認することができた。
【発明を実施するための最良の形態】
【実施例１】
【００１７】図１に示すようにピーク粒子径１５０ミクロンの蓄光顔料とアクリルラッカーを体積比約１対３に混練してなしたスラリーを塗布した蓄光プレート符号２に透明ブルーセロハン符号１を積層しブルー発色板を構成する。【００１８】昼間に於いてはブルーセロハンが自然光、照明光のブルー領域スペクトルを反射し、同時に励起された蓄光プレートからの発光をフィルター効果によりブルー領域スペクトラムのみ選択出射し、【００１９】夜間の暗闇中にあっては蓄光励起光がフィルター効果によりブルー領域スペクトラムのみ選択出射し、無電力でブルー発光する。【００２０】厚みのある光り吸収性材料を通過する光り強度はＢｅｅｒの法則で表されるように厚みに関して指数関数的に減少してゆくと言われており、厚さ０．０２ミリ色度Ｌ３１．３１  ａ−４．７４  ｂ−２４．５５のセロハン一枚で透過率５５−６０パーセント・反射率４７０ｎｍ領域で１９．０パーセントの相反する性能を満たす。【００２１】蓄光剤発光部図１の符号２の残光輝度は蛍光剤を励起するに十分な残光輝度を長時間保持しなければならない。一般に蓄光剤顔料は粒度が大きい方が輝度、残光時間も長いと云われており市販の蓄光剤の内ピーク粒度１５０ミクロンのものを選択した。この蓄光剤粒径１５０ミクロンの蓄光剤は蓄光性能にも優れ、透過率５５〜６０パーセントの青色光によっても薄明かりの環境にあっても励起時間を少し長く設ければは十分蓄光する。自然界に設置する場合は６０分以上の励起時間が確保されれば何ら問題を生じない。
クリアーラッカーと体積比約１対３に混練してスラリーとなし塗布・乾燥して蓄光板とした。【００２２】また輝度は蓄光層が厚い方が高いと言われており本願発明では蓄光剤層厚み２ミリを確保出来るよう縦５６×横１５６×深さ２ミリの凹面を作成しスラリーを流しこんだ。スラリーは表面張力により、凹溝より僅かに盛り上がるよう塗布すると乾燥後の厚さが均一になり発光も均一になる。【００２３】公設機関による輝度測定ではイージーブライト社製ＢＺＣＡＢ１５０はブルー・グリーン発光であり発光１分後９５０ｍｃｄ／ｍ２、６０分後７０ｍｃｄ／ｍ２、１２０分後３０ｍｃｄ／ｍ２、１８０分後２０ｍｃｄ／ｍ２、３００分後１２．２ｍｃｄ／ｍ２、４２０分後８．２ｍｃｄ／ｍ２、６００分後５．４ｍｃｄ／ｍ２であった。図８
ネモト・ルミマテリアル社製Ｇ−３００Ｌ１６０はグリーン発光であり２分後２４９０ｍｃｄ／ｍ２、３０分後２５７ｍｃｄ／ｍ２、６０分後１１６ｍｃｄ／ｍ２、３００分後１４．９ｍｃｄ／ｍ２、６００分後６．０ｍｃｄ／ｍ２の残光輝度であった図７。図７はグリーン発光輝度測定結果、図８はブルー・グリーン発光輝度測定結果である。両者ともに５時間経過後で１２〜１５ｍｍカンデラを維持しており、ブルーセロハン透過光によるブルー発色に十分な輝度を保持していることが分かる。両者の目視による４時間後、１０時間後の残光輝度比較に関して、彩度の違いが多少観察されるが、大きな差違は観察されなかった。また両者とも自然光下で６０分ほど放置すると十分に蓄光し５〜６時間経過後の視認による確認が可能であった。測定値によれば
ブルー・グリーン発光との組合せによる積層板が５ｍｍほどピーク振動数が短く測定されている。【００２４】ネモト・ルミマテリアル社のカタログによると更に大きな粒径の蓄光剤があり、初期輝度も高く、残光輝度も長いので、昼夜にわたる活用が更に有効に出来ると推測される。【００２５】イージーブライト社製ＢＺＣＡＢ１５０を使用した場合ピーク波長４７０ｎｍ４７５ｎｍでそれぞれ１９．０８パーセント、１８．９５パーセントの反射率を測定できた。図３はそのグラフである。
ネモト・ルミマテリアル社製Ｇ−３００Ｌ１６０を使用した場合はピーク波長４７５ｎｍ４８０ｎｍでそれぞれ１７．７７パーセント、１７．６２パーセントの反射率を測定できた。図３とほぼ同じカーブであった。【００２６】ここで蓄光剤顔料とクリアーラッカーの混合比はクリアーラッカー比が少ないと延びの良い良好なスラリーを得られず、細部へ行きわたらない、良好な平面が得られないと言う不具合がある。
混合比が大きいと蓄光剤の大きな比重約３．６のため乾燥固化する前に沈殿・分離を起こしてしまい、また乾燥までの時間も増え、施工上の手間が増えるうえ、均一な蓄光層厚みを得られなくなる。概ね顔料対クリアーラッカーの体積混合比は１対３程度であるが、施工中にも乾燥によりスラリーの粘度が高まるので、常に攪拌とクリアーラッカー補充を心がけねばならない。【００２７】図６はブルー・グリーン発光の蓄光剤プレートと各種ブルー樹脂積層パネルの反射率測定値である。図５は各種ブルー樹脂の透過率測定値である。
【産業上の利用可能性】
【００２８】４４０ｎｍ〜５００ｎｍの青色スペクトルはある種の微生物が忌避する周波数で水処理施設に於ける微生物除去効果を利用したフィルターとして、同じくプールの水質維持設備として利用できる。【００２９】また青色光刺激を利用するキノコ菌糸からのシキミ酸の製造方法に関する論文が信州大学農学部より発表されている。
【図面の簡単な説明】
【００３０】
【図１】ブルー発光パネルの断面図
【図２】ブルーセロハン  光波長・透過率測定図
【図３】ブルーグリーン発光蓄光板とブルーセロハン積層パネルの光波長・反射率図
【図４】ブルーセロハンと背景白反射紙の積層パネルの光波長・反射率図
【図５】各種ブルー樹脂と光周波数・透過率図
【図６】各種ブルー樹脂とブルー・グリーン発光蓄光板からなる積層パネルの光波長・反射率図
【図７】グリーン発光蓄光剤輝度測定図
【図８】ブルー・グリーン発光蓄光剤輝度測定図
【符号の説明】
【００３１】１．ブルーセロハン
２．蓄光剤層
３．ブルーセロハン透過率
４．三菱レーヨン＃３０１スカイブルー３ミリ板  透過率
５．三菱レーヨン＃３１６３ミリ板  透過率
６．透明水色アクリル樹脂成形品  透過率
７．ブルーセロハン、ブルー・グリーン発光積層パネル反射率
８．三菱レーヨン＃３０１スカイブルー３ミリ板とブルー・グリーン発光積層パネル  反射率
９．三菱レーヨン＃３１６３ミリ板とブルー・グリーン発光積層パネル  反射率
１０．透明水色アクリル樹脂成形品とブルー・グリーン発光積層パネル  反射率
【図１】
2014210903.tif 000003
【図２】
2014210903.tif 000004
【図３】
2014210903.tif 000005
【図４】
2014210903.tif 000006
【図５】
2014210903.tif 000007
【図６】
2014210903.tif 000008
【図７】
2014210903.tif 000009
【図８】
2014210903.tif 000010